(57)【要約】【課題】鋼製部材とライニング鋼板との当接面積を大きく確保して、鋼製部材とライニング鋼板との一体性を向上させることにより、ライニング鋼板で鋼製部材を簡易かつ確実に保護することのできる防護層を有する鋼製部材及び基礎構造物を提供する。【解決手段】前面側Ａと背面側Ｂとの境界に設けられる防護層を有する鋼製部材１に関する。本発明を適用した防護層を有する鋼製部材１は、断面略ハット形状又は断面略Ｕ形状の鋼矢板が用いられた鋼製部材２と、鋼製部材２の軸芯方向Ｙで所定の範囲に取り付けられるライニング鋼板３とを備える。ライニング鋼板３は、鋼製部材２の腐食、摩耗又は衝突力に抵抗するための前面側Ａで、鋼製部材２に面状に取り付けられる取付面１０を形成して、鋼製部材２に固定される。【選択図】図２
2015175181.tif 000002
【特許請求の範囲】
【請求項１】
前面側と背面側との境界に設けられる防護層を有する鋼製部材であって、
断面略ハット形状又は断面略Ｕ形状の鋼矢板が用いられた鋼製部材と、前記鋼製部材の軸芯方向で所定の範囲に取り付けられるライニング鋼板とを備え、
前記ライニング鋼板は、前記鋼製部材の腐食、摩耗又は衝突力に抵抗するための前面側で、前記鋼製部材に面状に取り付けられる取付面を形成して、前記鋼製部材に固定されること
を特徴とする防護層を有する鋼製部材。
【請求項２】
前記ライニング鋼板は、前記鋼製部材と略同一断面形状の鋼矢板の継手部を切除した鋼矢板が用いられること
を特徴とする請求項１に記載の防護層を有する鋼製部材。
【請求項３】
前記ライニング鋼板は、前記鋼製部材と略同一断面形状のフランジ部及びウェブ部、又は、前記鋼製部材と略同一断面形状のフランジ部、ウェブ部及びアーム部を有するように熱間圧延された鋼板が用いられること
を特徴とする請求項１に記載の防護層を有する鋼製部材。
【請求項４】
前記ライニング鋼板は、前記鋼製部材と略同一断面形状のフランジ部及びウェブ部、又は、前記鋼製部材と略同一断面形状のフランジ部、ウェブ部及びアーム部を有するようにプレス加工された鋼板が用いられること
を特徴とする請求項１に記載の防護層を有する鋼製部材。
【請求項５】
前記ライニング鋼板は、前記鋼製部材と略同一断面形状のフランジ部及びウェブ部、又は、前記鋼製部材と略同一断面形状のフランジ部、ウェブ部及びアーム部を有するように組立溶接された複数の平鋼板が用いられること
を特徴とする請求項１に記載の防護層を有する鋼製部材。
【請求項６】
前記ライニング鋼板は、前記鋼製部材に取り付けられる内側面よりも前記内側面と反対側の外側面の方が大きくなるように、前記内側面と前記外側面との間に側端面が形成されるとともに、前記側端面と前記内側面との境界部の少なくとも一部で、前記鋼製部材に溶接されること
を特徴とする請求項１〜５の何れか１項に記載の防護層を有する鋼製部材。
【請求項７】
前記側端面は、前記内側面から前記外側面にかけて、段階的に又は連続的に傾斜するテーパ状に形成されること
を特徴とする請求項６に記載の防護層を有する鋼製部材。
【請求項８】
前記側端面は、前記内側面から前記外側面にかけて、凹部及び凸部の何れか一方又は両方が形成されること
を特徴とする請求項６又は７に記載の防護層を有する鋼製部材。
【請求項９】
前記側端面は、少なくとも前記鋼製部材に溶接された溶接箇所を覆うようにして、防食材が設けられること
を特徴とする請求項６〜８の何れか１項に記載の防護層を有する鋼製部材。
【請求項１０】
前記側端面は、溶接等の手段で固定された防食材係止部材を巻き込むようにして、前記防食材が設けられること
を特徴とする請求項９に記載の防護層を有する鋼製部材。
【請求項１１】
前記ライニング鋼板は、左端部及び右端部の何れか一方又は両方に前記側端面が形成されて、前記鋼製部材に断続的に又は連続的に溶接されること
を特徴とする請求項６〜１０の何れか１項に記載の防護層を有する鋼製部材。
【請求項１２】
前記ライニング鋼板は、上端部及び下端部の何れか一方又は両方に前記側端面が形成されて、前記鋼製部材に断続的に又は連続的に溶接されること
を特徴とする請求項６〜１１の何れか１項に記載の防護層を有する鋼製部材。
【請求項１３】
前記ライニング鋼板は、前記内側面及び前記外側面の何れか一方又は両方に、被覆防食又は塗装が施された防食層が設けられること
を特徴とする請求項６〜１２の何れか１項に記載の防護層を有する鋼製部材。
【請求項１４】
前記ライニング鋼板は、前記鋼製部材と離間させて形成された間隙部に、経時硬化性材料が充填されること
を特徴とする請求項１〜１３の何れか１項に記載の防護層を有する鋼製部材。
【請求項１５】
前記鋼製部材と前記ライニング鋼板との間に、腐食、摩耗又は衝突力により前記ライニング鋼板に形成された孔部を視認するための識別シートが設けられること
を特徴とする請求項１〜１４の何れか１項に記載の防護層を有する鋼製部材。
【請求項１６】
前記識別シートは、前記鋼製部材と前記ライニング鋼板とを離間させて形成された間隙部に充填された経時硬化性材料の前面側及び背面側の何れか一方又は両方に設けられること
を特徴とする請求項１５に記載の防護層を有する鋼製部材。
【請求項１７】
前面側と背面側との境界に設けられる基礎構造物であって、
断面略ハット形状又は断面略Ｕ形状の鋼矢板が用いられた鋼製部材と、前記鋼製部材の軸芯方向で所定の範囲に取り付けられるライニング鋼板とを備え、
前記鋼製部材は、軸芯方向の下部が地盤に立設されるとともに、軸芯方向の上部が前面側と背面側との境界に設けられて、
前記ライニング鋼板は、前記鋼製部材の腐食、摩耗又は衝突力に抵抗するための前面側で、前記鋼製部材に面状に取り付けられる取付面を形成して、前記鋼製部材に固定されること
を特徴とする基礎構造物。
【発明の詳細な説明】
【技術分野】
【０００１】
本発明は、港湾鋼構造物等の水域構造物、擁壁、土留壁等の陸域構造物で、前面側と背面側との境界に設けられる防護層を有する鋼製部材及び基礎構造物に関する。
【背景技術】
【０００２】
従来から、海洋構造物を構成する鋼矢板の表面に接合される鋼板からなる基材が用いられた防食用パネル構造体や、この防食用パネル構造体が用いられた海洋構造物が提案されており、例えば、特許文献１に開示されるような防食用パネル構造体が提案されている。
【０００３】
特許文献１に開示された防食用パネル構造体は、鋼矢板の所定部位に鋼板を接合させて腐食代を積極的に設けることによって、港湾等の海域における鋼矢板の防食を図るものであり、所定寸法（長さ、幅、厚さ）の鋼板を鋼矢板に溶接接合させるものである。
【０００４】
具体的には、特許文献１に開示された防食用パネル構造体は、鋼板からなる基材の周縁部が残された状態で、基材表面にチタン板又はチタン合金板をＭＩＧ溶接法で溶接接合させたものである。このとき、特許文献１に開示された防食用パネル構造体は、施工現場において、海洋構造物を構成する鋼矢板の表面で、鋼板からなる基材の周縁部が溶接接合されることによって、基材及びチタン板、チタン合金板が鋼矢板を腐食から防護するものである。
【先行技術文献】
【特許文献】
【０００５】
【特許文献１】特開２００４−１６０４８１号公報
【発明の概要】
【発明が解決しようとする課題】
【０００６】
しかし、特許文献１に開示された防食用パネル構造体は、鋼板及びチタン板、チタン合金板の端面が、鋼矢板の表面（被防食面）に対して直角に形成されるものであり、鋼板の端面と鋼矢板の表面（被防食面）とが、隅肉溶接で接合されるものとなる。
【０００７】
このとき、特許文献１に開示された防食用パネル構造体は、鋼板の端面が直角に形成されるため、隅肉溶接された部位が露出した状態で設けられるものとなる。このため、特許文献１に開示された防食用パネル構造体は、隅肉溶接された部位が露出するものとなることから、隅肉溶接された部位の腐食の進行によって、鋼板が鋼矢板から脱離するおそれがあるという問題点があった。
【０００８】
また、特許文献１に開示された防食用パネル構造体は、隅肉溶接された部位を防食材で被覆して、隅肉溶接された部位の腐食を防止することもできるが、この場合であっても、水域での漂流物等の衝突、擦過等の外的要因等によって、防食材が損耗、剥離するおそれがあり、隅肉溶接された部位の防食が不十分なものとなるという問題点があった。
【０００９】
さらに、特許文献１に開示された防食用パネル構造体は、想定される腐食の進行速度に応じて、板厚の大きな鋼板を溶接接合させた場合に、鋼板の大きな板厚に対応する脚長で隅肉溶接されるため、溶接量が増大して溶接コストが嵩んだり、鋼矢板の表面から供給される溶接熱が増大して鋼矢板が変形するおそれがあるという問題点があった。
【００１０】
そこで、本発明は、上述した問題点に鑑みて案出されたものであり、その目的とするところは、ライニング鋼板を鋼製部材に容易に取り付けて、鋼製部材をライニング鋼板で確実に防護することのできる防護層を有する鋼製部材及び基礎構造物を提供することにある。
【課題を解決するための手段】
【００１１】
第１発明の防護層を有する鋼製部材は、前面側と背面側との境界に設けられる防護層を有する鋼製部材であって、断面略ハット形状又は断面略Ｕ形状の鋼矢板が用いられた鋼製部材と、前記鋼製部材の軸芯方向で所定の範囲に取り付けられるライニング鋼板とを備え、前記ライニング鋼板は、前記鋼製部材の腐食、摩耗又は衝突力に抵抗するための前面側で、前記鋼製部材に面状に取り付けられる取付面を形成して、前記鋼製部材に固定されることを特徴とする。
【００１２】
第２発明の防護層を有する鋼製部材は、第１発明において、前記ライニング鋼板は、前記鋼製部材と略同一断面形状の鋼矢板の継手部を切除した鋼矢板が用いられることを特徴とする。
【００１３】
第３発明の防護層を有する鋼製部材は、第１発明において、前記ライニング鋼板は、前記鋼製部材と略同一断面形状のフランジ部及びウェブ部、又は、前記鋼製部材と略同一断面形状のフランジ部、ウェブ部及びアーム部を有するように熱間圧延された鋼板が用いられることを特徴とする。
【００１４】
第４発明の防護層を有する鋼製部材は、第１発明において、前記ライニング鋼板は、前記鋼製部材と略同一断面形状のフランジ部及びウェブ部、又は、前記鋼製部材と略同一断面形状のフランジ部、ウェブ部及びアーム部を有するようにプレス加工された鋼板が用いられることを特徴とする。
【００１５】
第５発明の防護層を有する鋼製部材は、第１発明において、前記ライニング鋼板は、前記鋼製部材と略同一断面形状のフランジ部及びウェブ部、又は、前記鋼製部材と略同一断面形状のフランジ部、ウェブ部及びアーム部を有するように組立溶接された複数の平鋼板が用いられることを特徴とする。
【００１６】
第６発明の防護層を有する鋼製部材は、第１発明〜第５発明の何れかにおいて、前記ライニング鋼板は、前記鋼製部材に取り付けられる内側面よりも前記内側面と反対側の外側面の方が大きくなるように、前記内側面と前記外側面との間に側端面が形成されるとともに、前記側端面と前記内側面との境界部の少なくとも一部で、前記鋼製部材に溶接されることを特徴とする。
【００１７】
第７発明の防護層を有する鋼製部材は、第６発明において、前記側端面は、前記内側面から前記外側面にかけて、段階的に又は連続的に傾斜するテーパ状に形成されることを特徴とする。
【００１８】
第８発明の防護層を有する鋼製部材は、第６発明又は第７発明において、前記側端面は、前記内側面から前記外側面にかけて、凹部及び凸部の何れか一方又は両方が形成されることを特徴とする。
【００１９】
第９発明の防護層を有する鋼製部材は、第６発明〜第８発明の何れかにおいて、前記側端面は、少なくとも前記鋼製部材に溶接された溶接箇所を覆うようにして、防食材が設けられることを特徴とする。
【００２０】
第１０発明の防護層を有する鋼製部材は、第９発明において、前記側端面は、溶接等の手段で固定された防食材係止部材を巻き込むようにして、前記防食材が設けられることを特徴とする。
【００２１】
第１１発明の防護層を有する鋼製部材は、第６発明〜第１０発明の何れかにおいて、前記ライニング鋼板は、左端部及び右端部の何れか一方又は両方に前記側端面が形成されて、前記鋼製部材に断続的に又は連続的に溶接されることを特徴とする。
【００２２】
第１２発明の防護層を有する鋼製部材は、第６発明〜第１１発明の何れかにおいて、前記ライニング鋼板は、上端部及び下端部の何れか一方又は両方に前記側端面が形成されて、前記鋼製部材に断続的に又は連続的に溶接されることを特徴とする。
【００２３】
第１３発明の防護層を有する鋼製部材は、第６発明〜第１２発明の何れかにおいて、前記ライニング鋼板は、前記内側面及び前記外側面の何れか一方又は両方に、被覆防食又は塗装が施された防食層が設けられることを特徴とする。
【００２４】
第１４発明の防護層を有する鋼製部材は、第１発明〜第１３発明の何れかにおいて、前記ライニング鋼板は、前記鋼製部材と離間させて形成された間隙部に、経時硬化性材料が充填されることを特徴とする。
【００２５】
第１５発明の防護層を有する鋼製部材は、第１発明〜第１４発明の何れかにおいて、前記鋼製部材と前記ライニング鋼板との間に、腐食、摩耗又は衝突力により前記ライニング鋼板に形成された孔部を視認するための識別シートが設けられることを特徴とする。
【００２６】
第１６発明の防護層を有する鋼製部材は、第１５発明において、前記識別シートは、前記鋼製部材と前記ライニング鋼板とを離間させて形成された間隙部に充填された経時硬化性材料の前面側及び背面側の何れか一方又は両方に設けられることを特徴とする。
【００２７】
第１７発明の基礎構造物は、前面側と背面側との境界に設けられる基礎構造物であって、断面略ハット形状又は断面略Ｕ形状の鋼矢板が用いられた鋼製部材と、前記鋼製部材の軸芯方向で所定の範囲に取り付けられるライニング鋼板とを備え、前記鋼製部材は、軸芯方向の下部が地盤に立設されるとともに、軸芯方向の上部が前面側と背面側との境界に設けられて、前記ライニング鋼板は、前記鋼製部材の腐食、摩耗又は衝突力に抵抗するための前面側で、前記鋼製部材に面状に取り付けられる取付面を形成して、前記鋼製部材に固定されることを特徴とする。
【発明の効果】
【００２８】
第１発明〜第１６発明によれば、鋼製部材の腐食、摩耗又は衝突力に抵抗するための前面側で、ライニング鋼板を鋼製部材に容易に取り付けて、鋼製部材をライニング鋼板で確実に防護することが可能となる。
【００２９】
特に、第２発明によれば、ハット形鋼矢板から、一対の継手部を切断加工等により切除して、鋼製部材と略同一断面形状のライニング鋼板を製作することができることから、ライニング鋼板のための鋼矢板等を別途製作することを必要としないで、簡単な切断加工等をするのみで、容易かつ低コストにライニング鋼板を製作することが可能となる。
【００３０】
特に、第６発明によれば、略楔形状の間隙に奥まった状態となって溶接箇所や防食材が露出しないもの、又は露出量が極めて少なくなることで、ライニング鋼板の外側面で溶接箇所や防食材を保護するものとして、ライニング鋼板の鋼製部材からの脱離を防止することが可能となる。また、第６発明によれば、溶接箇所の脚長を大きくすることを必要としないで、溶接量の増大を抑制することができるため、溶接コストを低減させることが可能となり、また、溶接箇所から鋼製部材に供給される溶接熱の増大を抑制して、溶接熱による鋼製部材の変形を防止することが可能となる。
【００３１】
特に、第８発明によれば、ライニング鋼板の側端面に凹部及び凸部の何れか一方又は両方が形成されて、防食材と側端面との密着力を向上させることで、防食材が側端面に強固に固定されたものとなり、防食材に水域での漂流物等が衝突等した場合であっても、防食材の側端面からの脱離を防止することが可能となる。
【００３２】
特に、第９発明によれば、ライニング鋼板の側端面で、防食材係止部材を巻き込むようにして、防食材が鋼製部材との間に設けられるため、防食材が内部で防食材係止部材と一体化することで、防食材の剥離、脱落を防止することが可能となる。
【００３３】
特に、第１４発明によれば、ライニング鋼板と鋼製部材との間に間隙部が形成されて、この間隙部に経時硬化性材料が充填されるため、間隙部に充填された経時硬化性材料で、鋼製部材の腐食や磨耗を防止することが可能となるとともに、鋼製部材やライニング鋼板の曲げ剛性及びねじり剛性を向上させることが可能となる。さらに、第１４発明によれば、ライニング鋼板に腐食などにより孔が開いたとしても、経時硬化性材料が防護効果を発揮するので、鋼製部材へのダメージを軽減させることが可能となる。
【００３４】
特に、第１７発明によれば、あらかじめ溶接されてライニング鋼板が設けられるため、現地作業におけるライニング鋼板の側端面の溶接等を必要としないで、ライニング鋼板を鋼製部材に容易に固定することが可能となる。また、第１５発明によれば、複数の鋼製部材が前面側と背面側との境界に設けられた状態で、ライニング鋼板が現地作業で溶接される場合に、海洋、港湾で鋼材の腐食が激しい集中腐食部位や、水底の底質（砂、砂礫等）の移動が激しい部位にのみ、ライニング鋼板を後付けで集中的に固定することが可能となる。
【図面の簡単な説明】
【００３５】
【図１】本発明を適用した基礎構造物を示す斜視図である。
【図２】本発明を適用した防護層を有する鋼製部材を示す斜視図である。
【図３】（ａ）は、本発明を適用した防護層を有する鋼製部材の第１実施形態の鋼製部材を示す平面図であり、（ｂ）は、その正面図である。
【図４】（ａ）は、本発明を適用した防護層を有する鋼製部材の第１実施形態のライニング鋼板を示す平面図であり、（ｂ）は、その正面図である。
【図５】（ａ）は、本発明を適用した防護層を有する鋼製部材の第１実施形態で鋼矢板等のライニング鋼板を示す平面図であり、（ｂ）は、その正面図である。
【図６】（ａ）は、本発明を適用した防護層を有する鋼製部材の第１実施形態で複数の略平板状の平鋼板のライニング鋼板を示す平面図であり、（ｂ）は、その正面図である。
【図７】（ａ）は、本発明を適用した防護層を有する鋼製部材の第１実施形態で略平板状の平鋼板及び折り曲げた平鋼板のライニング鋼板を示す平面図であり、（ｂ）は、その正面図である。
【図８】本発明を適用した防護層を有する鋼製部材のライニング鋼板の左端部及び右端部で全長又は一部に形成された側端面を示す側面図である。
【図９】本発明を適用した防護層を有する鋼製部材のライニング鋼板の上端部及び下端部で全長又は一部に形成された側端面を示す側面図である。
【図１０】本発明を適用した防護層を有する鋼製部材のライニング鋼板の側端面を示す拡大平面図である。
【図１１】本発明を適用した防護層を有する鋼製部材のライニング鋼板の側端面に形成された凹部及び凸部を示す拡大平面図である。
【図１２】（ａ）は、本発明を適用した防護層を有する鋼製部材の溶接箇所を示す拡大平面図であり、（ｂ）は、その拡大正面図である。
【図１３】（ａ）は、本発明を適用した防護層を有する鋼製部材の防食材を示す拡大平面図であり、（ｂ）は、その拡大正面図である。
【図１４】（ａ）は、本発明を適用した防護層を有する鋼製部材の防食材係止部材を示す拡大平面図であり、（ｂ）は、その拡大正面図である。
【図１５】（ａ）は、本発明を適用した防護層を有する鋼製部材のライニング鋼板の内側面に設けられた防食層を示す平面図であり、（ｂ）は、その外側面に設けられた防食層を示す平面図である。
【図１６】本発明を適用した防護層を有する鋼製部材のライニング鋼板の内側面に設けられた防食層を示す継手部の拡大平面図である。
【図１７】本発明を適用した防護層を有する鋼製部材のライニング鋼板の外側面に設けられた防食層を示す継手部の拡大平面図である。
【図１８】本発明を適用した防護層を有する鋼製部材のライニング鋼板に設けられた防食層を示す正面図である。
【図１９】本発明を適用した防護層を有する鋼製部材に形成された間隙部及び経時硬化性材料を示す平面図である。
【図２０】本発明を適用した防護層を有する鋼製部材に棒部材を介在させて形成された間隙部及び経時硬化性材料を示す平面図である。
【図２１】本発明を適用した防護層を有する鋼製部材の第２実施形態で鋼矢板等のライニング鋼板を示す平面図である。
【図２２】本発明を適用した防護層を有する鋼製部材の第２実施形態で複数の平鋼板のライニング鋼板を示す平面図である。
【図２３】本発明を適用した防護層を有する鋼製部材の第２実施形態で鋼矢板等のライニング鋼板の変形例を示す平面図である。
【図２４】本発明を適用した防護層を有する鋼製部材の一対の分割鋼板のライニング鋼板を示す平面図である。
【図２５】本発明を適用した基礎構造物を示す側面図である。
【図２６】（ａ）は、本発明を適用した基礎構造物でライニング鋼板が上部コンクリートに延びたものを示す側面図であり、（ｂ）は、タイロッド式の鋼矢板壁を示す側面図である。
【図２７】本発明を適用した防護層を有する鋼製部材の略楔形状の間隙を示す拡大平面図である。
【図２８】本発明を適用した防護層を有する鋼製部材でせん断方向の強度を向上させた防食材を示す拡大平面図である。
【図２９】（ａ）は、本発明を適用した防護層を有する鋼製部材で識別シートが設けられた状態を示す拡大平面図であり、（ｂ）は、その拡大正面図である。
【図３０】本発明を適用した防護層を有する鋼製部材で経時硬化性材料の前面側及び背面側の何れか一方又は両方に識別シートが設けられた状態を示す拡大平面図である。
【発明を実施するための形態】
【００３６】
以下、本発明を適用した防護層を有する鋼製部材１及び基礎構造物８を実施するための形態について、図面を参照しながら詳細に説明する。
【００３７】
本発明を適用した基礎構造物８は、図１に示すように、主に、港湾鋼構造物等の水域構造物、擁壁、土留壁等の陸域構造物で、前面側Ａと背面側Ｂとの境界に設けられる。本発明を適用した基礎構造物８は、ハット形鋼矢板６又はＵ形鋼矢板７等が水底地盤８０に打設されて立設されるものであり、複数のハット形鋼矢板６又はＵ形鋼矢板７が並べられることで、壁体構造が構築される。複数のハット形鋼矢板６又はＵ形鋼矢板７は、これに限らず、水底地盤８０に埋め込まれるもの、又は、フーチングコンクリートに立設されるものとすることもできる。
【００３８】
最初に、本発明を適用した防護層を有する鋼製部材１の第１実施形態について説明する。本発明を適用した防護層を有する鋼製部材１は、前面側Ａと背面側Ｂとの境界に設けられるものであって、図２に示すように、第１実施形態において、断面略ハット形状の鋼矢板が用いられた鋼製部材２と、鋼製部材２の軸芯方向Ｙで所定の範囲に取り付けられるライニング鋼板３とを備える。
【００３９】
鋼製部材２は、図３に示すように、断面略ハット形状のハット形鋼矢板６が用いられるものである。ハット形鋼矢板６の鋼製部材２は、フランジ部６１と、一対のウェブ部６２と、一対のアーム部６３と、一対の継手部６４とを備える。一対のウェブ部６２は、ハット形鋼矢板６の幅方向Ｘでフランジ部６１の両端から傾斜させて連続して設けられる。一対のアーム部６３は、フランジ部６１と略平行になるように一対のウェブ部６２の各々から連続して設けられる。一対の継手部６４は、一対のアーム部６３の各々の片端から連続して設けられる。ハット形鋼矢板６は、複数の鋼製部材２を幅方向Ｘに連結させて壁体構造を構築する場合に、隣り合うハット形鋼矢板６の一方の継手部６４に、他方の継手部６４を嵌合させるものとなる。
【００４０】
ライニング鋼板３は、ハット形鋼矢板６の鋼製部材２に取り付けられる場合に、図４、図５に示すように、鋼製部材２と略同一断面形状の鋼矢板等が用いられる。ライニング鋼板３は、例えば、鋼製部材２と略同一断面形状のハット形鋼矢板４０が用いられるときに、略同一断面形状のハット形鋼矢板４０から、一対の継手部４４が切断加工等により切除されて、フランジ部４１と、一対のウェブ部４２と、一対のアーム部４３とを備える。また、ライニング鋼板３は、これに限らず、ハット形鋼矢板６の鋼製部材２と略同一断面形状になるように、フランジ部４１と、一対のウェブ部４２と、一対のアーム部４３とを備えるものとして、熱間圧延又はプレス加工された鋼板が用いられてもよい。
【００４１】
ライニング鋼板３は、ハット形鋼矢板６の鋼製部材２と略同一断面形状になるものとして、図６、図７に示すように、組立溶接された平鋼板４５が用いられて、フランジ部４１、一対のウェブ部４２及び一対のアーム部４３を備えるものとしてもよい。このとき、ライニング鋼板３は、図６に示すように、複数の略平板状の平鋼板４５を組み合わせて各々を溶接等することによって組立溶接されてもよく、図７に示すように、略平板状の平鋼板４５と折り曲げ加工等した平鋼板４５とを組み合わせて各々を溶接等することによって組立溶接されてもよい。なお、ライニング鋼板３は、複数の平鋼板４５を互いに離間させて鋼製部材２に取り付けられるが、これに限らず、複数の平鋼板４５を互いに連設させて鋼製部材２に取り付けられてもよい。
【００４２】
ライニング鋼板３は、図５、図６、図７に示すように、鋼製部材２に取り付けられる内側面３１と、内側面３１と反対側の外側面３２と、上端部３６、下端部３７、左端部３８及び右端部３９からなる側端部３５とを有する。ライニング鋼板３は、上端部３６、下端部３７、左端部３８及び右端部３９の少なくとも一部で、図８、図９に示すように、内側面３１よりも外側面３２の方が大きくなるように、内側面３１と外側面３２との間に側端面３３が形成される。
【００４３】
ライニング鋼板３は、図８（ａ）に示すように、左端部３８及び右端部３９の何れか一方又は両方で、側端部３５の全長に亘って側端面３３が形成される。ライニング鋼板３は、これに限らず、図８（ｂ）に示すように、左端部３８及び右端部３９の何れか一方又は両方で、一部においてのみ側端面３３が形成されてもよい。ライニング鋼板３は、図９（ａ）に示すように、上端部３６及び下端部３７の何れか一方又は両方で、側端部３５の全長に亘って側端面３３が形成される。ライニング鋼板３は、これに限らず、図９（ｂ）に示すように、上端部３６及び下端部３７の何れか一方又は両方で、一部においてのみ側端面３３が形成されてもよい。
【００４４】
側端面３３は、図１０（ａ）に示すように、ライニング鋼板３の内側面３１から外側面３２にかけて、連続的に傾斜するテーパ状に形成される。側端面３３は、これに限らず、図１０（ｂ）に示すように、ライニング鋼板３の内側面３１から外側面３２にかけて、傾斜する角度を段階的に異ならせて、段階的に傾斜するテーパ状に形成されてもよい。また、側端面３３は、これに限らず、図１０（ｃ）に示すように、湾曲面と組み合わせることで、段階的に傾斜するテーパ状に形成されてもよい。
【００４５】
側端面３３は、図１１（ａ）に示すように、側端部３５にブラスト処理等が実施されることによって、内側面３１から外側面３２にかけて、複数の凹部３３ａが形成される。側端面３３は、これに限らず、図１１（ｂ）に示すように、内側面３１から外側面３２にかけて、複数の突出した凸部３３ｂが形成されてもよい。また、側端面３３は、これに限らず、図１１（ｃ）に示すように、凹部３３ａ及び凸部３３ｂの両方が形成されてもよい。
【００４６】
本発明を適用した防護層を有する鋼製部材１は、図５、図６、図７に示すように、鋼製部材２の腐食、摩耗又は衝突力に抵抗するための前面側Ａで、ライニング鋼板３が溶接等によって鋼製部材２に固定される。本発明を適用した防護層を有する鋼製部材１は、鋼製部材２に面状に取り付けられる取付面１０を形成して、ライニング鋼板３が鋼製部材２に固定される。本発明を適用した防護層を有する鋼製部材１は、左端部３８及び右端部３９の何れか一方又は両方に側端面３３が形成されて、また、上端部３６及び下端部３７の何れか一方又は両方に側端面３３が形成される。
【００４７】
本発明を適用した防護層を有する鋼製部材１は、図１２（ａ）に示すように、内側面３１と側端面３３との境界部３４の少なくとも一部で、ライニング鋼板３が鋼製部材２に溶接される。このとき、ライニング鋼板３は、図１２（ｂ）に示すように、側端面３３の一部又は全部の境界部３４において、幅方向Ｘ又は軸芯方向Ｙで断続的に又は連続的に溶接されて固定されるものとなる。このとき、ライニング鋼板３は、例えば、ライニング鋼板３の側端部３５の四隅部や中間部で、鋼製部材２に溶接されて固定される。
【００４８】
ライニング鋼板３の側端面３３には、図１３（ａ）に示すように、ライニング鋼板３を鋼製部材２に溶接してから、鋼製部材２に溶接された溶接箇所１１を覆うようにして、エポキシ系パテ材等の防食材１２が、鋼製部材２との間に設けられる。ライニング鋼板３の側端面３３には、図１３（ｂ）に示すように、鋼製部材２に溶接された溶接箇所１１だけでなく、鋼製部材２との間で、側端部３５の全長に亘って防食材１２が設けられてもよい。エポキシ系パテ材は、海水中等でも鋼材面に密着して硬化する水中硬化パテ等が用いられる。
【００４９】
ライニング鋼板３の側端面３３には、図１４（ａ）に示すように、溶接等の手段で溶接箇所１１に固定された丸棒等の防食材係止部材１４を折り曲げて、防食材係止部材１４を巻き込むようにして、防食材１２が鋼製部材２との間に設けられてもよい。なお、防食材係止部材１４は、鋼製部材２又はライニング鋼板３に溶接等の手段で直接固定されるものとされてもよい。本発明を適用した防護層を有する鋼製部材１は、図１４（ｂ）に示すように、防食材１２が内部で防食材係止部材１４と一体化することで、防食材１２の剥離、脱落を防止することが可能となる。
【００５０】
ライニング鋼板３は、内側面３１及び外側面３２の何れか一方又は両方において、図１５に示すように、被覆防食又は塗装が施された防食層１５が設けられる。例えば、ライニング鋼板３は、被覆防食が施される場合において、シアノアクリレート系瞬間接着剤等の防食溶剤等を浸透させて防食層１５が設けられて、また、塗装が施される場合において、防食塗料等を塗布することにより防食層１５が設けられる。
【００５１】
ライニング鋼板３は、内側面３１に防食層１５が設けられるとき、図１５（ａ）に示すように、鋼製部材２の前面側Ａに取り付けられた状態で、鋼製部材２とライニング鋼板３の内側面３１との間に、鋼製部材２に溶接していない部位から、防食溶剤等が注入される。防食層１５は、図１６（ａ）に示すように、鋼製部材２の継手部６４の嵌合箇所外側で、継手部６４まで到達するようにして設けられて、また、図１６（ｂ）に示すように、鋼製部材２の継手部６４の嵌合箇所内側で、継手部６４の手前のアーム部６３まで設けられる。
【００５２】
ライニング鋼板３は、外側面３２に防食層１５が設けられるとき、図１５（ｂ）に示すように、鋼製部材２の前面側Ａに取り付けられた状態で、ライニング鋼板３の外側面３２が防食層１５で覆われる。防食層１５は、図１７に示すように、側端面３３に設けられた防食材１２を覆うようにして設けられる。防食層１５は、図１７（ａ）に示すように、鋼製部材２の継手部６４の嵌合箇所外側で、継手部６４まで到達するようにして設けられて、また、図１７（ｂ）に示すように、鋼製部材２の継手部６４の嵌合箇所内側で、継手部６４の手前のアーム部６３まで設けられる。
【００５３】
ライニング鋼板３は、図１８（ａ）に示すように、側端部３５に沿うようにして防食層１５が設けられる。防食層１５は、これに限らず、図１８（ｂ）に示すように、ライニング鋼板３の全面に亘って設けられてもよい。
【００５４】
ライニング鋼板３は、図１９に示すように、鋼製部材２に面状に取り付けられる取付面１０を形成して、鋼製部材２に溶接等によって固定される。ライニング鋼板３は、図１９（ａ）に示すように、ライニング鋼板３のウェブ部４２と、鋼製部材２のウェブ部６２とを当接させることで、鋼製部材２に面状に取り付けられる取付面１０が形成される。このとき、ライニング鋼板３は、ライニング鋼板３のフランジ部４１と、鋼製部材２のフランジ部６１との間に隙間が設けられて、奥行方向Ｚで鋼製部材２と離間させた間隙部１６が形成されてもよい。
【００５５】
ライニング鋼板３は、図１９（ｂ）に示すように、ライニング鋼板３のフランジ部４１と、鋼製部材２のフランジ部６１とを当接させることで、鋼製部材２に面状に取り付けられる取付面１０が形成される。このとき、ライニング鋼板３は、ライニング鋼板３のウェブ部４２と、鋼製部材２のウェブ部６２との間に隙間が設けられて、鋼製部材２と離間させた間隙部１６が形成されてもよい。なお、ライニング鋼板３は、内側面３１に防食層１５が設けられるとき、防食層１５に面状に当接されて鋼製部材２に取り付けられる取付面１０が形成される。
【００５６】
ライニング鋼板３は、図２０に示すように、ライニング鋼板３のアーム部４３と、鋼製部材２のアーム部６３との間に、鉄筋等の棒部材１８を介在させてもよい。このとき、ライニング鋼板３は、ライニング鋼板３のアーム部４３と鋼製部材２のアーム部６３との間に間隙部１６が形成された状態で、鉄筋等の棒部材１８がライニング鋼板３のアーム部４３及び鋼製部材２のアーム部６３に溶接等で取り付けられて、この溶接箇所１１が防食材１２で覆われるものとなる。
【００５７】
ライニング鋼板３は、鋼製部材２と離間させて形成された間隙部１６に経時硬化性材料１７が充填される。経時硬化性材料１７は、ライニング鋼板３の全長に亘って充填されて、又は、必要な範囲にのみ充填される。経時硬化性材料１７は、例えば、セメント系経時硬化性充填材（セメントミルク、コンクリート、モルタル、レジンモルタル等）、高分子樹脂系充填材（エポキシ樹脂、ウレタン樹脂等）、ソイル系充填材（ソイルセメント等）又は歴性質系充填材（アスファルト等）が用いられる。また、経時硬化性材料１７は、必要に応じて、ガラス繊維等の繊維材や、スチールファイバー等が混入されてもよい。
【００５８】
次に、本発明を適用した防護層を有する鋼製部材１の第２実施形態について説明する。なお、上述した構成要素と同一の構成要素については、同一の符号を付すことにより以下での説明を省略する。本発明を適用した防護層を有する鋼製部材１は、図２１に示すように、第２実施形態において、断面略Ｕ形状の鋼矢板が用いられた鋼製部材２と、鋼製部材２に取り付けられるライニング鋼板３とを備える。
【００５９】
鋼製部材２は、断面略Ｕ形状のＵ形鋼矢板７が用いられるものである。Ｕ形鋼矢板７の鋼製部材２は、フランジ部７１と、一対のウェブ部７２と、一対の継手部７４とを備える。一対のウェブ部７２は、Ｕ形鋼矢板７の幅方向Ｘでフランジ部７１の両端から傾斜させて連続して、また、一対の継手部７４は、一対のウェブ部７２の各々の片端から連続して設けられる。Ｕ形鋼矢板７は、複数の鋼製部材２を幅方向Ｘに連結させて壁体構造を構築する場合に、隣り合うＵ形鋼矢板７の一方の継手部７４に、他方の継手部７４を嵌合させるものとなる。
【００６０】
ライニング鋼板３は、Ｕ形鋼矢板７の鋼製部材２に取り付けられる場合に、鋼製部材２と略同一断面形状の鋼矢板等が用いられる。ライニング鋼板３は、熱間圧延又はプレス加工された鋼板が用いられて、フランジ部５１と、一対のウェブ部５２とが形成される。ライニング鋼板３は、これに限らず、鋼製部材２と略同一断面形状のＵ形鋼矢板５０が用いられて、鋼製部材２と略同一断面形状のＵ形鋼矢板５０から、一対の継手が切断加工等により切除されることで、フランジ部５１と、一対のウェブ部５２とを備えるものとされてもよい。
【００６１】
ライニング鋼板３は、図２２に示すように、Ｕ形鋼矢板７の鋼製部材２と略同一断面形状になるものとして、組立溶接された平鋼板５５が用いられて、フランジ部５１と一対のウェブ部５２とを備えるものとしてもよい。このとき、ライニング鋼板３は、図２２（ａ）に示すように、複数の略平板状の平鋼板５５を組み合わせて各々を溶接等することにより組立溶接されてもよく、図２２（ｂ）に示すように、略平板状の平鋼板５５と折り曲げ加工等した平鋼板５５とを組み合わせて各々を溶接等することにより組立溶接されてもよい。ライニング鋼板３は、複数の平鋼板５５を互いに離間させて鋼製部材２に取り付けられるが、これに限らず、複数の平鋼板５５を互いに連設させて鋼製部材２に取り付けられてもよい。
【００６２】
ライニング鋼板３は、内側面３１よりも外側面３２の方が大きくなるように、内側面３１と外側面３２との間に側端面３３が形成される。ライニング鋼板３は、図２１（ａ）、図２２（ａ）に示すように、Ｕ形鋼矢板７のフランジ部７１と一対のウェブ部７２とにより形成される溝部の外側で、鋼製部材２の前面側Ａに取り付けられる。また、ライニング鋼板３は、図２１（ｂ）、図２２（ｂ）に示すように、Ｕ形鋼矢板７のフランジ部７１と一対のウェブ部７２とにより形成される溝部の内側で、鋼製部材２の前面側Ａに取り付けられる。
【００６３】
ライニング鋼板３は、これに限らず、図２３（ａ）に示すように、ライニング鋼板３の内側面３１と、Ｕ形鋼矢板７の鋼製部材２のウェブ部７２の屈曲箇所との隙間に、溶接箇所１１が設けられてもよい。また、ライニング鋼板３は、図２３（ｂ）に示すように、ライニング鋼板３の内側面３１と、Ｕ形鋼矢板７の鋼製部材２のウェブ部７２から継手部７４に連続する屈曲箇所との隙間に、溶接箇所１１が設けられてもよい。この溶接箇所１１は、防食材１２で覆われるものとなる。
【００６４】
本発明を適用した防護層を有する鋼製部材１は、鋼製部材２の腐食、摩耗又は衝突力に抵抗するための前面側Ａで、ライニング鋼板３が溶接等によって鋼製部材２に固定される。ライニング鋼板３は、鋼製部材２に面状に取り付けられる取付面１０を形成して、鋼製部材２に溶接等によって固定される。本発明を適用した防護層を有する鋼製部材１は、第２実施形態においても、第１実施形態と同様に、間隙部１６や防食層１５を設けることができる。ライニング鋼板３は、内側面３１に防食層１５が設けられるときに、防食層１５に面状に当接させて取付面１０が形成される。
【００６５】
ライニング鋼板３は、ライニング鋼板３のウェブ部５２と、鋼製部材２のウェブ部７２とを当接させることで、鋼製部材２に面状に取り付けられる取付面１０が形成される。このとき、ライニング鋼板３は、ライニング鋼板３のフランジ部５１と、鋼製部材２のフランジ部７１との間に隙間が設けられて、鋼製部材２と離間させた間隙部１６が形成されてもよい。
【００６６】
ライニング鋼板３は、ライニング鋼板３のフランジ部５１と、鋼製部材２のフランジ部７１とを当接させることで、鋼製部材２に面状に取り付けられる取付面１０が形成されてもよい。このとき、ライニング鋼板３は、ライニング鋼板３のウェブ部５２と、鋼製部材２のウェブ部７２との間に隙間が設けられて、鋼製部材２と離間させた間隙部１６が形成されてもよいものとなる。ライニング鋼板３は、鋼製部材２と離間させて形成された間隙部１６に、ライニング鋼板３の全長に亘って、又は、必要な範囲にのみ、経時硬化性材料１７が充填されてもよい。
【００６７】
ライニング鋼板３は、内側面３１に防食層１５が設けられるとき、鋼製部材２の前面側Ａに取り付けられた状態で、鋼製部材２とライニング鋼板３の内側面３１との間に、鋼製部材２に溶接していない部位から、防食溶剤等が注入される。防食層１５は、鋼製部材２の継手部７４の嵌合箇所内側で、継手部７４の手前のウェブ部７２まで設けられるとともに、鋼製部材２の継手部７４の嵌合箇所外側で、継手部７４まで到達するようにして設けられる。
【００６８】
ライニング鋼板３は、外側面３２に防食層１５が設けられるとき、鋼製部材２の前面側Ａに取り付けられた状態で、ライニング鋼板３の外側面３２が防食層１５で覆われる。防食層１５は、側端面３３に設けられた防食材１２を覆うようにして設けられるものであり、鋼製部材２の継手部７４の嵌合箇所内側で、継手部７４の手前のウェブ部７２まで設けられるとともに、鋼製部材２の継手部７４の嵌合箇所外側で、継手部７４まで到達するようにして設けられる。
【００６９】
本発明を適用した基礎構造物８は、第１実施形態及び第２実施形態の何れか一方又は両方の本発明を適用した防護層を有する鋼製部材１が用いられるものである。
【００７０】
本発明を適用した基礎構造物８は、前面側Ａと背面側Ｂとの境界に設けられるものであって、図２５に示すように、ハット形鋼矢板６又はＵ形鋼矢板７が用いられた鋼製部材２と、鋼製部材２の軸芯方向Ｙで所定の範囲に取り付けられるライニング鋼板３とを備える。鋼製部材２は、軸芯方向Ｙの下部２ａが水底地盤８０に打設されて、又は埋め込まれて地盤に立設されるとともに、軸芯方向Ｙの上部２ｂが前面側Ａと背面側Ｂとの境界に設けられる。
【００７１】
本発明を適用した基礎構造物８は、複数の鋼製部材２の少なくとも一部に、ライニング鋼板３があらかじめ溶接された状態で、鋼製部材２が前面側Ａと背面側Ｂとの境界に設けられる。本発明を適用した基礎構造物８は、これに限らず、複数の鋼製部材２が前面側Ａと背面側Ｂとの境界に設けられた状態で、複数の鋼製部材２の少なくとも一部に、ライニング鋼板３が現地作業で溶接されてもよい。
【００７２】
本発明を適用した基礎構造物８は、鋼製部材２の軸芯方向Ｙの所定範囲Ｌにライニング鋼板３が溶接されて固定される。この所定範囲Ｌは、構造設計（計算）や、設置環境（劣化環境、腐食環境、漂砂・流砂環境、漂流物環境等）によって決定されるものであり、例えば、大きな曲げモーメントが作用する部位をカバーする範囲や、鋼製部材２の変位を抑制するのに効果的な範囲に決定される。また、この所定範囲Ｌは、標準的な海洋環境において集中腐食が生じるおそれのある干満帯付近をカバーする範囲に決定されてもよい。さらに、この所定範囲Ｌは、例えば、波や河川流の影響による洗掘を考慮する場合に、水底地盤８０に対する所定深度までカバーする範囲に決定されてもよい。
【００７３】
本発明を適用した基礎構造物８は、海水面８１において鋼製部材２の前面側Ａにライニング鋼板３が溶接されて固定される。本発明を適用した基礎構造物８は、図２６（ａ）に示すように、自立式鋼矢板壁において、ライニング鋼板３の軸芯方向Ｙの上端が上部コンクリート８２に埋め込まれるとともに、ライニング鋼板３の下端が水底地盤８０に埋め込まれるようにしてもよい。このとき、本発明を適用した基礎構造物８は、水底地盤８０から海水面８１及び上部コンクリート８２まで、鋼製部材２の前面側Ａにライニング鋼板３が連続して取り付けられる。本発明を適用した基礎構造物８は、図２６（ｂ）に示すように、控え工８３と鋼製部材２の上部２ｂとがタイロッド８４で連結されて、タイロッド式の鋼矢板壁が構築されてもよい。
【００７４】
ライニング鋼板３は、チタン、ステンレス等の耐腐食性、耐摩耗性の高い金属が前面側Ａに用いられたクラッド鋼板や、鋼板の前面側Ａに溶融めっき、電気めっきが施されためっき鋼板が用いられて、ライニング鋼板３の耐腐食性、耐摩耗性を向上させてもよい。ライニング鋼板３は、鋼板とチタン、ステンレス等との界面や、鋼板と溶融めっき、電気めっき等との界面において、異種金属接触による腐食対策として電気防食等の手段が施されて、異種金属の電位差等に起因するライニング鋼板３の腐食を防止することが可能となる。
【００７５】
ライニング鋼板３は、図６、図７、図２２、図２４に示すように、所定の鋼板厚とさせた平鋼板４５（５５）や、鋼製部材２の略中央部で離間させた一対の分割鋼板４６（５６）等を、必要に応じて使い分けて用いることができる。これにより、ライニング鋼板３は、海洋、港湾で鋼材の腐食が激しい集中腐食部位や、水底の底質（砂、砂礫等）の移動が激しい部位において、ライニング鋼板３の板厚を必要に応じて大きくすることができるものとなり、鋼製部材２の耐腐食性能を任意に向上させることが可能となる。
【００７６】
ライニング鋼板３は、有機材料等を用いることなく、鋼製部材２にライニング鋼板３を固定することができるため、海洋、港湾での波浪によって大きな漂流物が衝突した場合や、水底の底質（砂、砂礫等）が衝突した場合であっても、ライニング鋼板３が割れて破損等することを回避して、鋼製部材２をライニング鋼板３で確実に保護することが可能となる。
【００７７】
本発明を適用した基礎構造物８は、図２５に示すように、あらかじめ溶接されてライニング鋼板３が設けられるため、現地作業におけるライニング鋼板３の側端面３３の溶接等を必要としないで、ライニング鋼板３を鋼製部材２に容易に固定することが可能となる。本発明を適用した基礎構造物８は、複数の鋼製部材２が前面側Ａと背面側Ｂとの境界に設けられた状態で、ライニング鋼板３が現地作業で溶接される場合に、海洋、港湾で鋼材の腐食が激しい集中腐食部位や、水底の底質（砂、砂礫等）の移動が激しい部位にのみ、ライニング鋼板３を後付けで集中的に固定することが可能となる。
【００７８】
本発明を適用した防護層を有する鋼製部材１は、図４に示すように、ライニング鋼板３のハット形鋼矢板４０から、一対の継手部４４を切断加工等により切除して、鋼製部材２と略同一断面形状のライニング鋼板３を製作することができる。これにより、本発明を適用した防護層を有する鋼製部材１は、ライニング鋼板３のための鋼矢板等を別途製作することを必要としないで、簡単な切断加工等をするのみで、容易かつ低コストにライニング鋼板３を製作することが可能となる。
【００７９】
本発明を適用した防護層を有する鋼製部材１は、図１９に示すように、ライニング鋼板３と鋼製部材２との間に間隙部１６が形成されて、この間隙部１６に経時硬化性材料１７が充填される。これにより、本発明を適用した防護層を有する鋼製部材１は、間隙部１６に充填された経時硬化性材料１７で、鋼製部材２の腐食や磨耗を防止することが可能となり、また、鋼製部材２やライニング鋼板３の曲げ剛性及びねじり剛性を向上させることが可能となる。さらに、本発明を適用した防護層を有する鋼製部材１は、ライニング鋼板３に腐食などにより孔が開いたとしても、経時硬化性材料１７が防護効果を発揮するので、鋼製部材２へのダメージを軽減させることが可能となる。
【００８０】
本発明を適用した防護層を有する鋼製部材１は、図５〜図７、図１９〜図２４に示すように、鋼製部材２の腐食、摩耗又は衝突力に抵抗するための前面側Ａで、取付面１０を形成してライニング鋼板３が鋼製部材２に面状に取り付けられる。これにより、本発明を適用した防護層を有する鋼製部材１は、鋼製部材２とライニング鋼板３との当接面積を取付面１０で大きく確保することができることから、ライニング鋼板３が割れて破損等した場合であっても、鋼製部材２からのライニング鋼板３の脱落を防止しながら、鋼製部材２をライニング鋼板３で確実に防護することが可能となる。
【００８１】
本発明を適用した防護層を有する鋼製部材１は、図２７に示すように、ライニング鋼板３の内側面３１よりも外側面３２の方が大きくなるように、ライニング鋼板３に側端面３３が形成されるため、ライニング鋼板３の側端面３３が鋼製部材２に対して鋭角となった状態で、略楔形状の間隙Ｇが形成される。このとき、本発明を適用した防護層を有する鋼製部材１は、ライニング鋼板３の側端面３３で、溶接箇所１１が略楔形状の間隙Ｇに奥まった状態となって露出しないものとなることで、ライニング鋼板３の外側面３２で溶接箇所１１を保護することができる。
【００８２】
本発明を適用した防護層を有する鋼製部材１は、図２７（ａ）に示すように、ライニング鋼板３の外側面３２で溶接箇所１１を保護することができるため、溶接箇所１１に水域での漂流物等が衝突、擦過等することを防止することが可能となり、ライニング鋼板３の鋼製部材２からの脱離を防止することが可能となる。
【００８３】
本発明を適用した防護層を有する鋼製部材１は、溶接箇所１１を覆うようにして設けられた防食材１２も、ライニング鋼板３の側端面３３で、略楔形状の間隙Ｇに奥まった状態となって露出しないもの、又は露出量が極めて少なくなることで、ライニング鋼板３の外側面３２で防食材１２を保護するものとなる。このとき、本発明を適用した防護層を有する鋼製部材１は、防食材１２に漂流物等が衝突、擦過等することを防止して、防食材１２の損耗、剥離を防止することが可能となり、溶接箇所１１が防食材１２で保護されて、ライニング鋼板３の鋼製部材２からの脱離を防止することが可能となる。
【００８４】
本発明を適用した防護層を有する鋼製部材１は、図２７（ｂ）に示すように、ライニング鋼板３の腐食進行速度等に応じて、ライニング鋼板３の板厚を大きくした場合であっても、ライニング鋼板３の側端面３３で、略楔形状の間隙Ｇに溶接箇所１１が奥まった状態で設けられて、溶接箇所１１が防食材１２で保護されるため、溶接箇所１１の脚長Ｗを大きくする必要がない。これにより、本発明を適用した防護層を有する鋼製部材１は、溶接箇所１１の脚長Ｗを大きくすることを必要としないで、溶接量の増大を抑制することができるため、溶接コストを低減させることが可能となるだけでなく、溶接箇所１１から鋼製部材２に供給される溶接熱の増大を抑制して、溶接熱による鋼製部材２の変形を防止することが可能となる。
【００８５】
本発明を適用した防護層を有する鋼製部材１は、ライニング鋼板３の側端部３５の四隅部や中間部で、ライニング鋼板３の側端面３３が鋼製部材２に断続的に溶接されることで、ライニング鋼板３の側端部３５に対する溶接箇所１１の占める割合の増大を抑制することができ、溶接コストを低減させることが可能となるだけでなく、溶接箇所１１から鋼製部材２に供給される溶接熱の増大を抑制して、溶接熱による鋼製部材２の変形を防止することが可能となる。
【００８６】
本発明を適用した防護層を有する鋼製部材１は、図２８に示すように、ライニング鋼板３の内側面３１から外側面３２にかけて、ライニング鋼板３の側端面３３に複数の凹部３３ａ及び凸部３３ｂの何れか一方又は両方が形成されることで、溶接箇所１１を覆うようにして設けられた防食材１２のせん断方向Ｓの強度を向上させたものとなる。これにより、本発明を適用した防護層を有する鋼製部材１は、防食材１２と側端面３３との密着力を向上させることで、防食材１２が側端面３３に強固に固定されたものとなり、防食材１２に水域での漂流物等が衝突等した場合であっても、防食材１２の側端面３３からの脱離を防止することが可能となる。
【００８７】
ライニング鋼板３は、図２９に示すように、鋼製部材２とライニング鋼板３との間に、腐食、摩耗又は衝突力によりライニング鋼板３に形成された孔部３ａを視認するための識別シート１９が設けられてもよい。このとき、ライニング鋼板３は、図３０に示すように、鋼製部材２と離間させて形成された間隙部１６に充填された経時硬化性材料１７の前面側Ａ及び背面側Ｂの何れか一方又は両方に、識別シート１９が設けられるものとすることもできる。識別シート１９は、ライニング鋼板３と異なる色彩で、黄色、赤色等の目立つ色彩のポリエチレンシート等が用いられる。これにより、本発明を適用した防護層を有する鋼製部材１は、亀裂等の孔部３ａがライニング鋼板３に形成された場合に、鋼製部材２より先に識別シート１９を視認することができるため、早期に孔部３ａを発見するとともに経時硬化性材料１７の劣化状況を確認して、迅速に補修作業等を実施することが可能となる。
【００８８】
本発明を適用した防護層を有する鋼製部材１は、図１５（ａ）に示すように、鋼製部材２とライニング鋼板３の内側面３１との間に防食層１５が設けられることで、鋼製部材２とライニング鋼板３の内側面３１との間に海水等が浸入した場合であっても、鋼製部材２の表面からの腐食の進行を防止することが可能となる。これにより、本発明を適用した防護層を有する鋼製部材１は、不測の事態により防食材１２が脱落等した場合であっても、防食材１２の脱落箇所の補修に着手するまで時間を要するときの安全代として防食層１５を機能させることができることから、防食層１５によって鋼製部材２の表面を腐食から保護することが可能となる。
【００８９】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００９０】
１      ：防護層を有する鋼製部材
１０    ：取付面
１１    ：溶接箇所
１２    ：防食材
１４    ：防食材係止部材
１５    ：防食層
１６    ：間隙部
１７    ：経時硬化性材料
１８    ：棒部材
１９    ：識別シート
２      ：鋼製部材
２ａ    ：下部
２ｂ    ：上部
３      ：ライニング鋼板
３１    ：内側面
３２    ：外側面
３３    ：側端面
３３ａ  ：凹部
３３ｂ  ：凸部
３４    ：境界部
３５    ：側端部
３６    ：上端部
３７    ：下端部
３８    ：左端部
３９    ：右端部
４０    ：ハット形鋼矢板（ライニング鋼板）
４１    ：フランジ部
４２    ：ウェブ部
４３    ：アーム部
４４    ：継手部
４５    ：平鋼板
４６    ：分割鋼板
５０    ：Ｕ形鋼矢板（ライニング鋼板）
５１    ：フランジ部
５２    ：ウェブ部
５５    ：平鋼板
５６    ：分割鋼板
６      ：ハット形鋼矢板（鋼製部材）
６１    ：フランジ部
６２    ：ウェブ部
６３    ：アーム部
６４    ：継手部
７      ：Ｕ形鋼矢板（鋼製部材）
７１    ：フランジ部
７２    ：ウェブ部
７４    ：継手部
８      ：基礎構造物
８０    ：水底地盤
８１    ：海水面
８２    ：上部コンクリート
８３    ：控え工
８４    ：タイロッド
Ａ      ：前面側
Ｂ      ：背面側
Ｘ      ：幅方向
Ｙ      ：軸芯方向
Ｚ      ：奥行方向
【図１】
2015175181.tif 000003
【図２】
2015175181.tif 000004
【図３】
2015175181.tif 000005
【図４】
2015175181.tif 000006
【図５】
2015175181.tif 000007
【図６】
2015175181.tif 000008
【図７】
2015175181.tif 000009
【図８】
2015175181.tif 000010
【図９】
2015175181.tif 000011
【図１０】
2015175181.tif 000012
【図１１】
2015175181.tif 000013
【図１２】
2015175181.tif 000014
【図１３】
2015175181.tif 000015
【図１４】
2015175181.tif 000016
【図１５】
2015175181.tif 000017
【図１６】
2015175181.tif 000018
【図１７】
2015175181.tif 000019
【図１８】
2015175181.tif 000020
【図１９】
2015175181.tif 000021
【図２０】
2015175181.tif 000022
【図２１】
2015175181.tif 000023
【図２２】
2015175181.tif 000024
【図２３】
2015175181.tif 000025
【図２４】
2015175181.tif 000026
【図２５】
2015175181.tif 000027
【図２６】
2015175181.tif 000028
【図２７】
2015175181.tif 000029
【図２８】
2015175181.tif 000030
【図２９】
2015175181.tif 000031
【図３０】
2015175181.tif 000032